(57)【特許請求の範囲】
【請求項１】
ポリアミドを溶融紡糸してなるモノフィラメントであって、前記モノフィラメントはアイオノマー樹脂をモノフィラメント重量に対して０．３〜２０重量％含有し、下記の方法により測定した切断するまでに要した対クロム棒摩耗回数が、下記〔Ｉ〕式を満足することを特徴とするポリアミドモノフィラメント。
Ｙ≧３８５０Ｘ２  ＋２４０００Ｘ  ・・・〔Ｉ〕
（ただし、上記〔Ｉ〕式におけるＹは切断するまでに要した対クロム棒摩耗回数を表し、Ｘはモノフィラメントの直径をミリメートルで表したものであり、切断するまでに要した対クロム棒摩耗回数の測定は次のように行うものとする。
［切断するまでに要した対クロム棒摩耗回数］
固定されたφ１５ｍｍの摩擦丸棒（クロムメッキ仕上げステンレススチール製）の上に接触させたモノフィラメントを、前記摩擦丸棒の左右角度各８０°で斜め下に設けたフリーローラー２個（ローラー間距離１４０ｍｍ）の下に掛け、前記モノフィラメント一端を駆動チャックに固定する。一方、固定されていない側の前記モノフィラメントの一端を、別の１個のフリーローラーの上を介して、このモノフィラメント端に１ｄｔｅｘ当たり０．２ｃＮの荷重をかけてセットする。次いで、前記モノフィラメントを往復回数１２０回／分、片道ストローク３０ｍｍの条件で前記摩擦棒に接触往復させて、同一試料につき各１０本のモノフィラメントについて、夫々切断するまでの往復擦過回数を測定し平均値を求める。）
【請求項２】
前記モノフィラメントの引張伸度が８０％以上、引張強度が１．５５ｃＮ／ｄｔｅｘ以上であることを特徴とする請求項１記載のポリアミドモノフィラメント。
【請求項３】
前記モノフィラメントが含有するところのアイオノマー樹脂がエチレンとメタクリル酸共重合体を亜鉛イオンで架橋した樹脂であることを特徴とする請求項１または２記載のポリアミドモノフィラメント。
【請求項４】
前記モノフィラメントを構成するポリアミドが、ポリカプラミド、ポリヘキサメチレンアジパミド、およびポリカプラミドとポリヘキサメチレンアジパミドとの共重合体から選ばれた少なくとも1種であることを特徴とする請求項１〜３のいずれか１項記載のポリアミドモノフィラメント。
【請求項５】
前記モノフィラメントが、草類刈り払い用線材であることを特徴とする請求項１〜４のいずれか１項記載のポリアミドモノフィラメント。
【発明の詳細な説明】
【０００１】
【発明の属する技術分野】
本発明は、耐摩耗性に優れ、草類刈り払い用線材などとして有用なポリアミドモノフィラメントに関するものである。
【０００２】
【従来の技術】
ポリアミドモノフィラメントは、ポリエステルモノフィラメントなどと比較して耐摩耗性に優れることから、従来から様々な用途、例えば草刈り機の草類刈り払い用線材などとして使用されてきた。
【０００３】
しかるに、草類刈り払い用線材として用いる従来のポリアミドモノフィラメントは、その使用中に草類と高速で衝突し草類を切断する一方、草類との衝突時に激しく擦過摩耗を受けるため、使用開始後短時間でモノフィラメントが切断してしまい、作業性が低下するという問題点を有していた。
【０００４】
このような問題に対処する一手段としては、特定量のε−カプロラクタムとエチレン・ビスステアリルアミドとを含有する柔軟性ポリアミドモノフィラメント（特開昭６２−４１３１５号公報）が提案されているが、その耐摩耗性改善効果には限界があることから、近年ではさらなる改善が求められてきた。
【０００５】
【発明が解決しようとする課題】
本発明は、上記の現状に鑑み成されたものであり、その目的とするところは、従来のポリアミドモノフィラメントと比較してさらに耐摩耗性が優れ、かつ十分な強伸度を有し、草刈り払い用線材などとして有用なポリアミドモノフィラメントの提供することにある。
【０００６】
【課題を解決するための手段】
上記の目的を達成するために、本発明のポリアミドモノフィラメントは、ポリアミドを溶融紡糸してなるモノフィラメントであって、下記の方法により測定した切断するまでに要した対クロム棒摩耗回数が、下記〔Ｉ〕式を満足することを特徴とするポリアミドモノフィラメント。
【０００７】
Ｙ≧３８５０Ｘ2 ＋２４０００Ｘ  ・・・〔Ｉ〕
（ただし、上記〔Ｉ〕式におけるＹは切断するまでに要した対クロム棒摩耗回数を表し、Ｘはモノフィラメントの直径をミリメートルで表したものであり、切断するまでに要した対クロム棒摩耗回数の測定は次のように行うものとする。
［切断するまでに要した対クロム棒摩耗回数］
固定されたφ１５ｍｍの摩擦丸棒（クロムメッキ仕上げステンレススチール製）の上に接触させたモノフィラメントを、前記摩擦丸棒の左右角度各８０°で斜め下に設けたフリーローラー２個（ローラー間距離１４０ｍｍ）の下に掛け、前記モノフィラメント一端を駆動チャックに固定する。一方、固定されていない側の前記モノフィラメントの一端を、別の１個のフリーローラーの上を介して、このモノフィラメント端に１ｄｔｅｘ当たり０．２ｃＮの荷重をかけてセットする。次いで、前記モノフィラメントを往復回数１２０回／分、片道ストローク３０ｍｍの条件で前記摩擦棒に接触往復させて、同一試料につき各１０本のモノフィラメントについて、夫々切断するまでの往復擦過回数を測定し平均値を求める。）
また、本発明のポリアミドモノフィラメントは、さらに引張伸度が８０％以上、引張強度が１．５５ｃＮ／ｄｔｅｘ以上であることが好ましい。
【０００８】
さらに、本発明のポリアミドモノフィラメントにおいては、前記モノフィラメントが、次に示す〔Ａ〕〜〔Ｃ〕から選ばれた少なくとも１種をモノフィラメント重量に対して０．３〜２０重量％含有すること、
〔Ａ〕アイオノマー樹脂
〔Ｂ〕スチレン・２−イソプロペニル−２−オキサゾリンランダム共重合体
〔Ｃ〕スチレン・アクリロニトリル・２−イソプロペニル−２−オキサゾリン
ランダム共重合体
および 前記モノフィラメントを構成するポリアミドが、ポリカプラミド、ポリヘキサメチレンアジパミド、およびポリカプラミドとポリヘキサメチレンアジパミドとの共重合体から選ばれた少なくとも1種であることが、いずれも好ましい条件として挙げられる。
【０００９】
また、本発明のポリアミドモノフィラメントの好ましい用途としては、草類刈り払い用線材が挙げられる。
【００１０】
【発明の実施の形態】
以下、本発明を詳細に説明する。
【００１１】
本発明におけるポリアミドモノフィラメントは、一本の連続糸であるが、必要に応じて複数本合わせて撚糸・熱セットしたもの、および単糸を捻って熱セットしたものを含むものである。
【００１２】
本発明のポリアミドモノフィラメントにおける単糸の断面形状は任意であり、例えば、丸、楕円、３角、Ｔ、Ｙ、Ｈ、＋、５葉，６葉，７葉，８葉などの多葉形状、正方形、長方形、菱形、繭型および馬蹄型などを挙げることができ、また、これらの形状を一部変更したものであってもよい。
【００１３】
本発明のポリアミドモノフィラメントを構成するポリアミドとは、各種ラクタム類の開環重合、各種ジアミン類と各種ジカルボン酸類との重縮合および各種アミノカルボン酸類の重縮合によって得られる各種ポリアミド類、およびこれらの重縮合と開環重合とを組み合わせた共重合ポリアミド類であり、具体的には、例えば、ポリカプラミド、ポリヘキサメチレンアジパミド、ナイロン６１０、ナイロン４６、ナイロンＭＤＸ６、ナイロン６１２、ナイロン１１、ナイロン１２およびポリカプラミドとポリヘキサメチレンアジパミドとの共重合体などを挙げることができるが、これらに限定されるものではない。
【００１４】
これらのポリアミドの中でも、ポリカプラミド（以下、ナイロン６という）、ポリヘキサメチレンアジパミド（以下、ナイロン６６という）およびポリカプラミドとポリヘキサメチレンアジパミドとの共重合体（以下、ナイロン６／６６という）から選ばれた少なくとも１種が好適であり、とりわけ  ナイロン６／６６共重合体が好ましく使用される。ナイロン６／６６の共重合比率は、ナイロン６成分７０〜９８重量％／ナイロン６６成分３０〜２重量％の範囲が好ましい。
【００１５】
本発明のポリアミドモノフィラメントは、切断するまでに要した対クロム棒摩耗回数が下記〔Ｉ〕式を満足することが重要な要件である。
【００１６】
Ｙ≧３８５０Ｘ2 ＋２４０００Ｘ  ・・・〔Ｉ〕
（ただし、上記〔Ｉ〕式におけるＹは切断するまでに要した対クロム棒摩耗回数を表し、Ｘはモノフィラメントの直径をミリメートルで表したものであり、切断するまでに要した対クロム棒摩耗回数の測定は次のように行うものとする。
［切断するまでに要した対クロム棒摩耗回数］
固定されたφ１５ｍｍの摩擦丸棒（クロムメッキ仕上げステンレススチール製）の上に接触させたモノフィラメントを、前記摩擦丸棒の左右角度各８０°で斜め下に設けたフリーローラー２個（ローラー間距離１４０ｍｍ）の下に掛け、前記モノフィラメント一端を駆動チャックに固定する。一方、固定されていない側の前記モノフィラメントの一端を、別の１個のフリーローラーの上を介して、このモノフィラメント端に１ｄｔｅｘ当たり０．２ｃＮの荷重をかけてセットする。次いで、前記モノフィラメントを往復回数１２０回／分、片道ストローク３０ｍｍの条件で前記摩擦棒に接触往復させて、同一試料につき各１０本のモノフィラメントについて、夫々切断するまでの往復擦過回数を測定し平均値を求める。）
なお、上記した方法で測定した切断するまでに要した対クロム棒摩耗回数は、その値が大きいほど、モノフィラメントを草類刈り払い用線材として実際の草刈りに使用した場合におけるモノフィラメントの耐久性が良好なことを表すものである。
【００１７】
本発明のポリアミドモノフィラメントは、上記のようにして測定した切断するまでに要した対クロム棒摩耗回数が、上記〔Ｉ〕式を満足するため、このモノフィラメントを摩耗し易い用途に使用した場合、例えば草類刈り払い機の草類刈り払い用線材に使用した場合には、草類との衝突によって受けるモノフィラメントの擦過摩耗が従来のものより著しく軽減されて耐久性に優れたものとなる。この意味で、切断するまでに要した対クロム棒摩耗回数が下記〔II〕式を満足するものであると更に好適である。
【００１８】
Ｙ≧１００００Ｘ2 ＋２６０００Ｘ  ・・・〔II〕
（ただし、上記〔II〕式におけるＹおよびＸは上記〔Ｉ〕式におけるＹおよびＸと同じ定義である。）
本発明のポリアミドモノフィラメントは、上記した特性と共に、さらに引張伸度が８０％以上、更に好ましくは１００％以上、かつ引張強度が１．５５ｃＮ／ｄｔｅｘ以上、更に好ましくは１．６０ｃＮ／ｄｔｅｘ以上であるという要件をさらに満たす場合には、耐摩耗性が一層向上するため好適である。
【００１９】
モノフィラメントの引張伸度が８０％未満もしくは引張強度が１．５５ｃＮ／ｄｔｅｘ未満であると、切断するまでに要した対クロム棒摩耗回数が不足し、草刈り時に草から受ける衝撃に対するモノフィラメントの耐久性が低下する傾向にある。
【００２０】
ここで、本発明における引張強度および引張伸度の値は、ＪＩＳ  Ｌ−１０１３の規定に準じて測定した値である。
【００２１】
本発明のポリアミドモノフィラメントは、ポリアミドに対し、次に示す〔Ａ〕〜〔Ｃ〕から選ばれた少なくとも１種をモノフィラメント重量に対して０．３〜２０重量％含有させて、これを通常の方法により溶融紡糸することにより好適に得ることができる。
【００２２】
〔Ａ〕アイオノマー樹脂
〔Ｂ〕スチレン・２−イソプロペニル−２−オキサゾリンランダム共重合体
〔Ｃ〕スチレン・アクリロニトリル・２−イソプロペニル−２−オキサゾリン
ランダム共重合体
上記〔Ａ〕〜〔Ｃ〕から選ばれた少なくとも１種の添加量が０．３％未満であると引張強度、切断するまでに要した対クロム棒摩耗回数と草刈り時の耐久性が不足する傾向となり、２０％より多いとモノフィラメントが不均一となり引張強伸度が不足し、切断するまでに要した対クロム棒摩耗回数と草刈り時の耐久性が不足する傾向となる。
【００２３】
上記した〔Ａ〕〜〔Ｃ〕の中では、〔Ａ〕アイオノマー樹脂が最適である。
【００２４】
上記した〔Ａ〕アイオノマー樹脂は、常温では架橋構造を形成し、加熱下では熱可塑性の特徴を有するものであり、具体的にはエチレン-メタクリル酸共重合体の分子間を亜鉛イオン（以下、Ｚｎ++という）やＮａ+等のイオンで架橋したものであり、中でもＺｎ++架橋したアイオノマー樹脂が特に好適である。
【００２５】
上記したアイオノマー樹脂は、市販品としてハイミラン（登録商標）（三井・デュポン ポリケミカル株式会社製品）として種々のグレードが知られており使用することができる。
【００２６】
また、上記のスチレン・２−イソプロペニル−２−オキサゾリンランダム共重合体は、スチレン９０〜９８重量％と２−イソプロペニル−２−オキサゾリン１０〜２重量％とのランダム共重合体であることが好ましく、共重合比率が、スチレン９３〜９７重量％と２−イソプロペニル−２−オキサゾリン７〜３重量％であることがさらに好ましい。このスチレン・２−イソプロペニル−２−オキサゾリンランダム共重合体は、市販品として“エポクロス”（登録商標）ＲＰＳ（（株）日本触媒製品）が知られており、これを購入使用することができる。
【００２７】
また、上記のスチレン・アクリロニトリル・２−イソプロペニル−２−オキサゾリンランダム共重合体は、スチレン６０〜７８重量％とアクリルニトリル２０〜３０重量％と２−イソプロペニル−２−オキサゾリン１０〜２重量％とのランダム共重合体であることが好ましく、共重合比率が、スチレン６５〜７５重量％とアクリルニトリル２２〜２８重量％と２−イソプロペニル−２−オキサゾリン７〜３重量％であることがさらに好ましい。このスチレン・アクリロニトリル・２−イソプロペニル−２−オキサゾリンランダム共重合体は、市販品として“エポクロス”（登録商標）ＲＡＳ（（株）日本触媒  製品）が知られており、これを購入使用することができる。
【００２８】
本発明のポリアミドモノフィラメントの製造は、例えば次のようにして行うことができるが、これに限定されるものではない。
【００２９】
まず、必要に応じて乾燥したポリアミドペレットとアイオノマー樹脂、スチレン・２−イソプロペニル−２−オキサゾリンランダム共重合体およびスチレン・アクリロニトリル・２−イソプロペニル−２−オキサゾリンランダム共重合体から選ばれた少なくとも１種のペレットまたは粉体などとを予め各々計量混合し、または各々計量しながら、１軸エクストルダまたは２軸エクストルダに供給して、使用したポリアミドの融点より２０〜６０℃高い温度で溶融混練した後、エクストルダ先端のノズルから押し出し、冷却水槽に導いて冷却したガットをカットして、アイオノマー樹脂、スチレン・２−イソプロペニル−２−オキサゾリンランダム共重合体またはスチレン・アクリロニトリル・２−イソプロペニル−２−オキサゾリンランダム共重合体から選ばれた少なくとも１種を所定量含有するポリアミドペレット（以下、予備混練ペレットとという）を得る。
【００３０】
この場合におけるポリアミド中におけるアイオノマー樹脂、スチレン・２−イソプロペニル−２−オキサゾリンランダム共重合体またはスチレン・アクリロニトリル・２−イソプロペニル−２−オキサゾリンランダム共重合体から選ばれた少なくとも１種の含有量は、モノフィラメントに含有させたい濃度に設定するか、もしくはモノフィラメントに含有させたい濃度よりも高濃度に設定したマスターバッチとする。
【００３１】
なお、Ｚｎ++イオン架橋タイプのアイオノマー樹脂を含有したポリアミドは市販品として、アイオノマー樹脂を約２０重量％含有するアミラン（登録商標）（東レ（株）製品）ＵＴＮ３２０およびアイオノマー樹脂を約４０重量％含有するアミラン（登録商標）（東レ（株）製品）ＵＴＮ１４１などが知られており使用することができる。
【００３２】
このようにして得た予備混練ペレットと、マスターバッチの場合には希釈用のポリアミドペレットとを、先端にギヤポンプとスピンブロックを有するエクストルダ型紡糸機に供給し、使用したポリアミドの融点より２０〜６０℃高い温度で溶融混練した後、紡糸口金から紡出する。次いで、溶融状態の紡出糸を冷却水槽中に導いて冷却固化せしめた後、巻き取ることなく第１および第２延伸ゾーンで延伸し、次いでヒートセットゾーンで熱セットした後、必要に応じて油剤を付与しボビンに巻き取ることによって、目的とするポリアミドモノフィラメントを得ることができる。
【００３３】
別の方法として、予備混練ペレットを用いることなく、所定量のポリアミドペレットとアイオノマー樹脂、スチレン・２−イソプロペニル−２−オキサゾリンランダム共重合体またはスチレン・アクリロニトリル・２−イソプロペニル−２−オキサゾリンランダム共重合体から選ばれた少なくとも１種のペレットまたは粉体などとを予め各々計量混合し、または各々計量しながら、先端にギヤポンプとスピンブロックを有するエクストルダ型紡糸機に供給し、使用したポリアミドの融点より２０〜６０℃高い温度で溶融混練した後、紡糸口金から直接紡出する。次いで、溶融状態の紡出糸を冷却水槽中に導いて冷却固化せしめた後、巻き取ることなく第１および第２延伸ゾーンで延伸し、次いでヒートセットゾーンで熱セットした後、必要に応じて油剤を付与しボビンに巻き取ることによっても、目的とするポリアミドモノフィラメントを得ることができる。
【００３４】
本発明のポリアミドモノフィラメントにおける、アイオノマー樹脂、スチレン・２−イソプロペニル−２−オキサゾリンランダム共重合体またはスチレン・アクリロニトリル・２−イソプロペニル−２−オキサゾリンランダム共重合体から選ばれた少なくとも１種の含有量は、０．３〜２０重量％が好ましく、０．８〜１５重量％の範囲が更に好ましく、２〜１０重量％の範囲が特に好ましい。
【００３５】
アイオノマー樹脂、スチレン・２−イソプロペニル−２−オキサゾリンランダム共重合体またはスチレン・アクリロニトリル・２−イソプロペニル−２−オキサゾリンランダム共重合体から選ばれた少なくとも１種の含有量が０．３〜２０重量％の範囲であると、耐摩耗性と引張強度とのバランスが優れたものとなる。
【００３６】
本発明のポリアミドモノフィラメントは、目的に応じて公知の有機・無機の各種材料を含有することができ、例えば、各種抗酸化剤、耐光剤、難燃剤、およびヨウ化銅、ヨウ化カリウム、２−メルカプトベンズイミダゾールなどの老化防止剤、酸化チタン、酸化珪素、硫酸バリウム、クレイ、タルク、カーボンブラックなどの無機粒子・顔料類、フタロシアニン金属系、コバルト青などの各種顔料、およびステアリン酸カルシウム、ステアリン酸アルミニウム、ステアリン酸バリウムなどのステアリン酸金属塩類、ε−カプロラクタム、エチレンビスステアリルアミド、ステアリン酸、メタ珪酸カルシウム、含水珪酸マグネシウム、アミノシラン、およびメラミンシアヌレートなどを含有することができるが、これらに限定されるものではない。
【００３７】
かくして得られる本発明のポリアミドモノフィラメントは、各種用途に使用することができ、これら用途の具体例としては、例えば抄紙機に装着される織物や搬送用ベルト織物などの各種工業用織物、釣り糸、スポーツ用品、弦楽器弦、草類刈り払い用線材、屋外用張り線、各種ブラシおよび筆毛などを挙げることができるが、これに限定されるものではない。なお、上記の各種用途の中でも草類刈り払い用線材として特に好適である。
【００３８】
本発明における草類刈り払い用線材とは、モノフィラメントの一端を回転駆動軸に巻き込んで固定し、一定長さ引き出された固定されていないモノフィラメントの一端を高速で振り回し回転させて草類に接触させることにより、草類を刈り払う方式の草刈り機（以下、ナイロンコード式草刈り機という）に装着して使用される草刈り用モノフィラメントであり、この場合のモノフィラメント直径は、概ね１〜５ｍｍのものが使用される。
【００３９】
本発明のポリアミドモノフィラメントからなる草類刈り払い用線材は、従来のものよりも優れた耐摩耗性と十分な強伸度特性を有することから、草刈り耐久性が従来より向上したものとなるため、従来に比し好ましい結果が得られる。
【００４０】
【実施例】
以下、実施例を挙げて本発明を更に詳細に説明する。
【００４１】
なお、実施例における草刈り評価は次の方法で行った。
〔草刈り評価方法〕
ナイロンコード式草刈り機（電動式）のコードリールに、ポリアミドモノフィラメントを１ｍセットし、半径１ｍの円形に区切った区画一面に生えた発芽後３ヶ月経過した牧草オーチャードグラスのナツミドリ種を刈り取った。刈り取った後に草刈り機に残存しているモノフィラメントの長さを計測した。草刈り機に残している長さが長いほど草刈り時における擦過摩滅が少なく耐久性が良好なことを表す。
〔実施例１〜１５、比較実施例１〜７〕
ポリアミドとして、ナイロン６（８５重量％）／６６（１５重量％）共重合体である東レ（株）製品、“アミラン”ポリアミドチップＣＭ６０４１Ｍ（９８％硫酸を溶媒として測定した相対粘度（ηｒ）が４．２）を準備した。
【００４２】
一方、Ｚｎ++架橋タイプのアイオノマー樹脂であるハイミラン（登録商標）１７０５チップ（三井・デュポン ポリケミカル（株）製品）（以下、ハイミラン１７０５という）、スチレン・２−イソプロペニル−２−オキサゾリンランダム共重合体として“エポクロス”（登録商標）ＲＰＳ−１００５チップ（（株）日本触媒  製品）（以下、ＲＰＳ−１００５と略称する）およびスチレン・アクリロニトリル・２−イソプロペニル−２−オキサゾリンランダム共重合体として“エポクロス”（登録商標）ＲＡＳ−１００５チップ（（株）日本触媒  製品）（以下、ＲＡＳ−１００５と略称する）を用意した。
【００４３】
上記のナイロン６／６６チップとハイミラン１７０５、ＲＰＳ−１００５またはＲＡＳ−１００５とを表１に示した量比で混合した原料を、１軸エクストルダーと、その先端にギヤポンプを備え、その先に内径が８ｍｍφで１ホールの円形吐出孔付き口金を有したパックを備えた紡糸機を使用して、２５０℃の温度で吐出量１１３ｇ／分の条件で溶融紡糸し、２０℃の冷却水槽で冷却固化した後、引き続いて９０℃の熱水浴中で２．５９倍に延伸し、次いで１３０℃の熱風浴中で倍率０．９倍にヒートセットした後２２．６ｍ／分の速度で巻き取ることにより、直径約２．４ｍｍのモノフィラメントを得た。このモノフィラメントの切断するまでに要した対クロム棒摩耗回数、引張強伸度および草刈り評価結果を表１に示す。
【００４４】
【表１】
0003958985.tif 000002
表１の結果から明らかなように、本発明のポリアミドモノフィラメントは、切断するまでに要した対クロム棒摩耗回数が８万回以上で、十分な引張強伸度を有し、かつ、草刈り評価において耐久性に優れることから、草類刈り払い用線材として極めて有用なものであることがわかる。
〔実施例１６〕
Ｚｎ++架橋タイプのアイオノマー樹脂を２０重量％含有するナイロン６樹脂であるところのアミラン（登録商標）ＵＴＮ３２０チップ（東レ（株）製品）（以下、ＵＴＮ３２０という）と実施例１で用いたナイロン６／６６チップとを表２に示す量比で混合した原料を使用した以外は実施例１と同様に行って得たポリアミドモノフィラメントの切断するまでに要した対クロム棒摩耗回数、引張強伸度および草刈り評価結果を表２に示す。なお表２には比較実施例１を併記する。
【００４５】
【表２】
0003958985.tif 000003
表２の結果から明らかなように、本発明のポリアミドモノフィラメントは、切断するまでに要した対クロム棒摩耗回数が８万回以上で、十分な引張強伸度を有し、かつ、草刈り評価において耐久性に優れることから、草類刈り払い用線材として極めて有用なものであることがわかる。
【００４６】
【発明の効果】
以上説明したように、本発明のポリアミドモノフィラメントは、従来のポリアミドモノフィラメントに比較して、優れた耐摩耗性と十分な引張強伸度を有しており、実際の草刈り評価においても優れた耐久性を示すものであることから、草類刈り払い用線材として好適であり、産業上の利用価値の高いものである。